(57)【要約】【課題】直接レーザー彫刻してレリーフ画像を制作する際のカスを容易に除去できる印刷版の製造方法を提供する。【解決手段】感光性樹脂組成物を光架橋させてシート状あるいは円筒状の印刷原版を作成する工程、前記印刷原版にレーザー光線を照射し目的のパターンを形成し印刷版を作成する工程、得られた印刷版の表面を（１）炭化水素、（２）グリコールエーテル化合物、（３）界面活性剤、および（４）水を含有する水系洗浄剤を用いて洗浄する工程を含む印刷版の製造方法。【選択図】　選択図なし【特許請求の範囲】
【請求項１】
感光性樹脂組成物を光架橋させてシート状あるいは円筒状の印刷原版を作成する工程、前記印刷原版にレーザー光線を照射し目的のパターンを形成し印刷版を作製する工程、得られた印刷版の表面を（１）炭化水素１０〜５０ｗｔ％、（２）グリコールエーテル化合物５〜４０ｗｔ％、（３）界面活性剤２０〜７０ｗｔ％、および（４）水を含有し、（１）、（２）及び（３）の全重量１００重量部に対し、（４）が２０〜４０００重量部である水系洗浄剤を用いて洗浄する洗浄工程を含む印刷版の製造方法。
【請求項２】
（１）炭化水素が、炭素数８〜２０の直鎖または分岐鎖を有する鎖状炭化水素または環式炭化水素であることを特徴とする請求項１に記載の印刷版の製造方法。
【請求項３】
洗浄工程が、ブラシによる機械的接触を含む請求項１に記載の印刷版の製造方法。
【請求項４】
感光性樹脂組成物が、数平均分子量１０００以上５０万以下の樹脂（ａ）、数平均分子量が１０００未満の重合性不飽和基を有する有機化合物（ｂ）、および無機多孔質体（ｃ）を含有する請求項１に記載の印刷版の製造方法。
【請求項５】
有機化合物（ｂ）の全体量の２０ｗｔ％以上が、脂環族、芳香族の少なくとも１種類以上の誘導体である請求項４に記載の印刷版の製造方法。
【請求項６】
無機多孔質体（ｃ）が、比表面積が１０ｍ２／ｇ以上１５００ｍ２／ｇ以下であり、平均細孔径が１ｎｍ以上１０００ｎｍ以下、細孔容積が０．１ｍｌ／ｇ以上１０ｍｌ／ｇ以下、かつ吸油量が１０ｍｌ／１００ｇ以上２０００ｍｌ／１００ｇ以下である請求項４に記載の印刷版の製造方法。
【請求項７】
無機多孔質体（ｃ）の数平均粒子径が、０．１μｍ以上１００μｍ以下であることを特徴とする請求項４に記載の印刷版の製造方法。
【請求項８】
感光性樹脂組成物を光架橋させて形成したシート状あるいは円筒状の印刷原版にレーザー光線を照射することにより照射部を除去する工程において、該工程で発生し印刷版表面に残存するカスを、下記（１）から（４）の化合物を含有する洗浄剤組成物であって、（１）、（２）および（３）の全重量１００重量部に対し、（４）を２０〜４０００重量部含有する水系洗浄液中でブラシを用いて機械的接触を保ちながら洗浄除去するレーザー彫刻カスの除去方法。
（１）炭素数８〜２０の直鎖または分岐鎖を有する鎖状炭化水素または環式炭化
水素　　　　１０〜５０ｗｔ％
（２）グリコールエーテル化合物　５〜４０ｗｔ％
（３）界面活性剤　２０〜７０ｗｔ％
（４）水
【請求項９】
下記（１）から（４）の化合物を含有する洗浄剤組成物であって、（１）、（２）および（３）の全重量１００重量部に対し、（４）を２０〜４０００重量部含有するレーザー彫刻印刷版用彫刻カス洗浄剤。
（１）炭素数８〜２０の直鎖または分岐鎖を有する鎖状炭化水素または環式炭化
水素　　　　１０〜５０ｗｔ％
（２）グリコールエーテル化合物　５〜４０ｗｔ％
（３）界面活性剤　２０〜７０ｗｔ％
（４）水
【発明の詳細な説明】
【０００１】
【本発明の属する技術分野】
本発明はレーザー彫刻によるフレキソ印刷版用レリーフ画像作成、エンボス加工等の表面加工用パターンの形成、タイル等の印刷用レリーフ画像形成あるいは導体、半導体、絶縁体パターンを有する電子回路形成に適したレーザー彫刻印刷原版にレーザーを照射し画像パターンを形成することによる印刷版の製造方法、およびその工程で発生し、印刷版表面に残存する粉末状あるいは粘稠性液状彫刻カスの除去方法に関する。
【０００２】
【従来の技術】
段ボール、紙器、紙袋、軟包装用フィルムなどの包装材、壁紙、化粧板などの建装材、ラベル印刷などに用いられるフレキソ印刷は各種の印刷方式の中でその比重を高めている。これに用いる印刷版の製作には、通常、感光性樹脂が用いられることが多く、液状の樹脂、又はシート状に成形された固体樹脂板を用い、フォトマスクを感光性樹脂上に置き、マスクを通して光を照射し架橋反応を起こさせた後、非架橋部分を現像液で洗い落とすという方法が用いられてきた。近年、感光性樹脂表面にブラックレーヤーという薄い光吸収層を設け、これにレーザー光を照射し感光性樹脂板上に直接マスク画像を形成後、そのマスクを通して光を照射し架橋反応を起こさせた後、光の非照射部分の非架橋部分を現像液で洗い落とす、いわゆるフレキソＣＴＰという技術が開発され、印刷版製作の効率改善効果から、採用が進みつつある。しかしながら、この技術も現像工程が残るなど、効率改善効果も限られたものであり、レーザーを使って直接印刷原版上にレリーフ画像を形成し、しかも現像不要である技術の開発が求められている。
【０００３】
その方法として直接レーザーで印刷原版を彫刻する方法が挙げられる。この方法で凸版印刷版やスタンプを作成することは既に行なわれており、それに用いられる材料も知られている。
例えば米国特許３５４９７３３号ではポリオキシメチレンまたはポリクロラールを用いることが開示されている。また特表平１０−５１２８２３号公報（ドイツ国特許Ａ１９６２５７４９号）にはシリコーンポリマーもしくはシリコーンフッ素ポリマーを用いることが記載されているが、これらの公報に記載の発明では、彫刻カスの除去方法については一切記載されていない。
【０００４】
特開２００１−１２１８３３号公報（欧州特許公開１０８０８８３号公報）には、シリコーンゴムを用い、その中にレーザー光線の吸収体としてカーボンブラックを混合する記載があるが、感光性樹脂を用いたものではない。また、特開２００１−３２８３６５号公報には、グラフト共重合体中に可視光の波長よりも小さな粒子径の無孔質シリカを充填し、機械的強化を実施することが記載されているが、彫刻カスの除去方法についても触れられていない。
非感光性樹脂を用いた印刷原版の場合、レーザー光線が照射された部分が除去されるが、樹脂の焼きつき等が発生し、表面に付着した彫刻カスが除去できない現象が発生する。画像パターンが微細になるほど、この傾向は強まる。例えば、微細網点パターンでは彫刻カスが除去されず、パターンが埋まった状態となる。
【０００５】
他方、日本国特許２８４６９５４号、２８４６９５５号（米国特許第５７９８２０２号、第５８０４３５３号）にはＳＢＳ、ＳＩＳ、ＳＥＢＳ等の熱可塑性エラストマーを機械的、光化学的、熱化学的に強化された材料を用いることが開示されている。熱可塑性エラストマーを用いる場合、赤外線領域の発振波長を有するレーザーを用いて彫刻を実施すると、熱によりレーザービーム径の寸法を大きく逸脱した部分の樹脂までが溶融するため、高解像度の彫刻パターンを形成することができない。そのため、熱可塑性エラストマー層に充填剤を添加することにより機械的に強化を図ることが必須とされている。前記特許では、熱可塑性エラストマー層の機械的強化とレーザー光の吸収性向上を目的として、特に機械的強化効果の極めて高いカーボンブラックが多量に混合されている。しかしながら、カーボンブラックが多量に混合されているために、光を用いて光化学的強化を試みる場合、どうしても光線透過性を犠牲にすることになる。したがって、これらの材料をレーザー彫刻すると除去が難しいカス（液状の粘稠物を含む）が大量に発生し、その処理に多大な時間を要するばかりでなく、レリーフに融解によるエッジ部が盛り上がったり、彫刻カスが融着したり、網点の形状が崩れるなどの難点を生じる。
【０００６】
しかしながら、従来技術においては、レーザー彫刻時に発生する粉末状および粘稠性液状カスの除去については一切触れられていない。レーザー彫刻法において、これらの彫刻カスの除去は極めて重要な工程である。折角形成した画像パターンでも、彫刻カスが残存していれば印刷時に不良となり、また粘稠性液状カスが残存し表面タックが大きければ、印刷時、紙紛が印刷版に付着し印刷上のトラブルの要因となる。
【０００７】
【特許文献１】
米国特許３５４９７３３号公報
【特許文献２】
特表平１０−５１２８２３号公報
【特許文献３】
特開２００１−１２１８３３号公報
【特許文献４】
特開２００１−３２８３６５号公報
【特許文献５】
特許第２８４６９５４号公報
【特許文献６】
特許第２８４６９５５号公報
【０００８】
【発明が解決しようとする課題】
直接レーザー彫刻してレリーフ画像を制作する際に発生し、版表面に残存する粉末状および粘稠性液状彫刻カスを容易に除去できる印刷版を製作する方法およびレーザー彫刻カスの除去方法を提供することを目的とする。
【０００９】
【課題を解決するための手段】
本発明者らは鋭意検討し、感光性樹脂組成物を光硬化させて作製した印刷原版を、飽和炭化水素、グリコールエーテル化合物、界面活性剤および水からなる洗浄液を用いて洗浄することにより上記の課題を解決できることを見出し、本発明を完成するに至った。
【００１０】
すなわち、本発明は下記の通りである。
１．　感光性樹脂組成物を光架橋させてシート状あるいは円筒状の印刷原版を作成する工程、前記印刷原版にレーザー光線を照射し目的のパターンを形成し印刷版を作製する工程、得られた印刷版の表面を（１）炭化水素１０〜５０ｗｔ％、（２）グリコールエーテル化合物５〜４０ｗｔ％、（３）界面活性剤２０〜７０ｗｔ％、および（４）水を含有し、（１）、（２）および（３）の全重量１００重量部に対し、（４）を２０〜４０００重量部である水系洗浄剤を用いて洗浄する洗浄工程を含む印刷版の製造方法。
【００１１】
２．　（１）炭化水素が、炭素数８〜２０の直鎖または分岐鎖を有する鎖状炭化水素または環式炭化水素であることを特徴とする１．に記載の印刷版の製造方法。
３．　洗浄工程が、ブラシによる機械的接触を含む１．に記載の印刷版の製造方法。
４．　感光性樹脂組成物が、数平均分子量１０００以上５０万以下の樹脂（ａ）、数平均分子量が１０００未満の重合性不飽和基を有する有機化合物（ｂ）、および無機多孔質体（ｃ）を含有する１．に記載の印刷版の製造方法。
【００１２】
５．　有機化合物（ｂ）の全体量の２０ｗｔ％以上が、脂環族、芳香族の少なくとも１種類以上の誘導体である４．に記載の印刷版の製造方法。
６．　無機多孔質体（ｃ）の比表面積が、１０ｍ２／ｇ以上１５００ｍ２／ｇ以下であり、平均細孔径が１ｎｍ以上１０００ｎｍ以下、細孔容積が０．１ｍｌ／ｇ以上１０ｍｌ／ｇ以下、かつ吸油量が１０ｍｌ／１００ｇ以上２０００ｍｌ／１００ｇ以下である４．に記載の印刷版の製造方法。
７．　無機多孔質体（ｃ）の数平均粒子径が、０．１μｍ以上１００μｍ以下であることを特徴とする４．に記載の印刷版の製造方法。
【００１３】
８．　感光性樹脂組成物を光架橋させて形成したシート状あるいは円筒状の印刷原版にレーザー光線を照射することにより照射部を除去する工程において、該工程で発生し印刷版表面に残存するカスを、下記（１）から（４）の化合物を含有する洗浄剤組成物であって、（１）、（２）および（３）の全重量１００重量部に対し、（４）を２０〜４０００重量部含有する水系洗浄液中でブラシを用いて機械的接触を保ちながら洗浄除去するレーザー彫刻カスの除去方法。
（１）炭素数８〜２０の直鎖または分岐鎖を有する鎖状炭化水素または環式炭化
水素　　　　１０〜５０ｗｔ％
（２）グリコールエーテル化合物　５〜４０ｗｔ％
（３）界面活性剤　２０〜７０ｗｔ％
（４）水
９．　下記（１）から（４）の化合物を含有する洗浄剤組成物であって、（１）、（２）および（３）の全重量１００重量部に対し、（４）を２０〜４０００重量部含有するレーザー彫刻印刷版用彫刻カス洗浄剤。
（１）炭素数８〜２０の直鎖または分岐鎖を有する鎖状炭化水素または環式炭化
水素　　　　１０〜５０ｗｔ％
（２）グリコールエーテル化合物　５〜４０ｗｔ％
（３）界面活性剤　２０〜７０ｗｔ％
（４）水
【００１４】
【発明の実施の形態】
以下、さらに詳細に本発明につき説明する。本発明では、感光性樹脂組成物を光架橋させて形成した印刷原版を特定の組成の洗浄液で洗浄することで彫刻カスが極めて効果的に除去できる。
本発明の洗浄剤は、（１）炭化水素、（２）グリコールエーテル化合物、（３）界面活性剤および（４）水からなるが、組成に関する基本的な技術思想は下記の通りである。レーザー彫刻により発生する彫刻カスは樹脂の分解物であるため、彫刻カスを構成する分子は、分子量分布が広く、極性の高いもの低いものが混在している。そのため、通常の界面活性剤を主成分とする洗剤等ではカスの洗浄を完全に行うことは極めて難しく、炭化水素、グリコールエーテル化合物、界面活性剤および水を組み合わせた洗浄剤がレーザー彫刻時に発生するカスの除去に極めて高い効果を有する。
【００１５】
（１）炭化水素は、極性の低い化合物からなるカスを膨潤、溶解させることができる。炭化水素としては、炭素数８から２０の直鎖または分岐鎖を有する鎖状炭化水素または環式炭化水素が好ましい。炭素数が８以上であれば、引火点を高くでき引火性の問題を低減でき、また、炭素数が２０以下であれば洗浄液の粘度を低く抑えることができ、液成を均一に保てるため洗浄性を充分に確保することができる。特に限定するものではないが、具体的化合物としては、オクタン、ノナン、デカン、ウンデカン、ドデカン、トリデカン、テトラデカン、ペンタデカン、ヘキサデカン、シクロオクタン、シクロドデカン、メンタン、ビシクロヘキシル、オクテン、ノネン、デセン、ウンデセン、ドデセン、テトラデセン、ペンタデセン、ヘキサデセン、シクロオクテン、リモネン、ピネン、デカリン、２，２，４，４，６，８，８−ヘプタメチルノナン、２，６，１０，１４−テトラメチルペンタデカン等を挙げることができ、これらの化合物の単独あるいは混合物を使用することが好ましい。
【００１６】
（２）グリコールエーテル化合物の添加は、極性のある分子から構成されるカスの除去を補助する効果があり、洗浄剤の各成分を相溶する相溶化剤としての作用がある。グリコールエーテル化合物とは、グリコールの１つあるいは２つの水酸基をエーテル化した化合物である。特に次の一般式（Ｉ）あるいは（ＩＩ）で表されるグリコールエーテル化合物が好ましい。
【００１７】
【化１】
2004144868.tif 000002
【００１８】
【化２】
2004144868.tif 000003
【００１９】
具体的例として、エチレングリコールモノペンチルエーテル、エチレングリコールペンチルメチルエーテル、エチレングリコールペンチルエチルエーテル、エチレングリコールペンチルブチルエーテル、エチレングリコールジペンチルエーテル、エチレングリコールモノヘキシルエーテル、エチレングリコールジヘキシルエーテル、エチレングリコールモノシクロヘキシルエーテル、エチレングリコールジシクロヘキシルエーテル、エチレングリコールモノヘプチルエーテル、エチレングリコールジヘプチルエーテル、エチレングリコールモノオクチルエーテル、エチレングリコールジオクチルエーテル、エチレングリコールモノ−２−エチルヘキシルエーテル、エチレングリコールジ−２−エチルヘキシルエーテル、エチレングリコールモノノニルエーテル、エチレングリコールジノニルエーテル、エチレングリコールモノデシルエーテル、エチレングリコールジデシルエーテル、もしくはこれらに対応するジ−、トリ−、およびテトラエチレングリコールエーテル類、これらに対応するプロピレングリコールエーテル類、３−メチル−３−メトキシブタノール、３−メチル−３−エトキシブタノール、３−メチル−３−プロポキシブタノール、３−メチル−３−ブトキシブタノール等の３−メチル−３−アルコキシブタノールを挙げることができ、単独あるいは混合物として使用することができる。
【００２０】
（３）界面活性剤は、彫刻カスの乳化分散と炭化水素の可溶化を促進する成分である。使用する界面活性剤を特に限定するものではなく、アニオン系界面活性剤、ノニオン系界面活性剤、カチオン性界面活性剤、両性界面活性剤を単独あるいは混合して使用することができる。特にノニオン性界面活性剤が好ましい。更に好ましくは、ＨＬＢ（Ｈｙｄｒｏｐｈｉｌｅ−Ｌｉｐｏｐｈｉｌｅ　Ｂａｌａｎｃｅ）が４〜１５のノニオン性界面活性剤が望ましい。ＨＬＢとは、「界面活性剤ハンドブック」（工学図書社）に記載されているように、Σ（親水基の基数）＋Σ（親油基の基数）＋７から求められる。具体例としてポリオキシアルキレンアルキル（またはアルケニル）エーテル、ポリオキシアルキレンアルキル（またはアルケニル）フェノールエーテル、ポリオキシアルキレンアルキル（またはアルケニル）脂肪酸エステル、ポリオキシアルキレンソルビタン脂肪酸エステル、ポリオキシアルキレンアルキル（またはアルケニル）アミン、ポリオキシアルキレンアルキル（またはアルケニル）アミド、ポリオキシエチレンポリオキシプロピレン縮合型界面活性剤等を挙げることができる。
【００２１】
本発明の洗浄剤において、成分（１）：（２）：（３）の重量比は、（１０〜５０ｗｔ％）：（５〜４０ｗｔ％）：（２０〜７０ｗｔ％）が好ましい。成分（１）が１０ｗｔ％以上であれば充分に洗浄力を確保することができ、５０ｗｔ％以下であればリンス性も良好である。成分（２）が５ｗｔ％以上であれば均一な液組成を保つことができ、４０ｗｔ％以下であれば良好な洗浄力を確保することができる。成分（３）が２０ｗｔ％以上であれば洗浄液を配合する際に均一な液組成を確保することができ、リンス性も良好である。また、成分（３）が７０ｗｔ％以下であれば洗浄剤の粘度を低く保つことができ良好な洗浄力を確保することができる。
【００２２】
成分（１）、（２）および（３）の全重量を１００重量部とした場合、成分（４）の配合量は２０〜４０００重量部が好ましい。成分（４）が２０重量部以上であれば、引火し難い洗浄剤とすることができ、４０００重量部以下であれば良好な洗浄力を確保することができる。
本発明の洗浄剤には、フェノール系酸化防止剤、消泡剤、アルコール類、グリコール類等の安定剤を添加しても差し支えない。
【００２３】
本発明では、レーザー彫刻後に前記洗浄剤を用いてパターンを有する彫刻版の表面を洗浄処理する。レーザー彫刻直後では、印刷版表面には紛末状、液状カスが残存しているので、洗浄剤を印刷版表面にスプレー噴霧する方法、印刷版を洗浄剤中に浸漬する方法、印刷版を洗浄剤を含浸するブラシ等を用いて擦る方法、印刷版を洗浄剤中に浸漬しながらブラシを用いてカスを擦り落とす方法などを用いて洗浄処理することができる。特に液状カスを浮き上がらせることができるため、カスの除去を効果的に行なうことができる。ブラシを用いて擦り落とす方法で用いるブラシは、洗浄剤で溶解、変質しない材質であり、柔軟性を有するものであれば特に限定するものではなく、ブラシを手で動かしても、機械的機構を用いて動かしても構わない。
【００２４】
溶融あるいは分解し易い樹脂を用いるとレーザー彫刻時に多量の粘稠性液状カスが発生する。この粘稠性液状カスの除去はプロセス上極めて重要であり、前記洗浄剤を用いて除去することができるが、液状カスの量が多い場合には、除去に時間を要する。したがって、彫刻に用いる印刷原版においても液状カスが発生し難い印刷原版を用いることが好ましい。粘稠性液状カスを発生し難くする方法として、シート状あるいは円筒状の印刷原版中に無機多孔質体を含有させることが極めて有効である。印刷原版を構成する樹脂としてレーザー光照射により液状化し易い樹脂や分解し易い樹脂が好ましい。特に数平均分子量の比較的小さな樹脂を用いて光架橋反応により網目構造を形成させる感光性樹脂組成物を使用することが好ましい。
【００２５】
本発明においては、上記の特性を有する感光性樹脂組成物であれば、特に限定するものではないが、以下の樹脂が好ましい。
感光性樹脂組成物を構成する樹脂（ａ）の数平均分子量の範囲は、好ましくは１０００以上５０万以下、より好ましくは２０００以上３０万以下、更に好ましくは５０００以上１０万以下である。１０００以上であれば、印刷版の機械的強度を十分確保でき、また、５０万以下であれば、レーザー光線照射により十分に分解させることができる。本発明において数平均分子量とは、ゲルパー浸透クロマトグラフィー（ＧＰＣ）を用いて測定し、分子量既知のポリスチレン標品に対して評価したものである。
【００２６】
分解し易い樹脂としては、分子鎖中に分解し易いモノマー単位としてスチレン、アクリルエステル類、メタクリルエステル類、エステル化合物類、エーテル化合物類、ニトロ化合物類、脂肪族環状化合物類等が含まれていることが好ましい。特にポリエチレングリコール、ポリプロピレングリコール、ポリテトラエチレングリコール等のポリエーテル類、脂肪族ポリカーボネート類、ポリメタクリル酸メチル、ポリスチレン、ニトロセルロース、ポリオキシエチレン、ポリノルボルネン、ポリシクロヘキサジエン水添物、あるいは分岐構造の多いデンドリマー等の樹脂は、分解し易いものの代表例である。樹脂の分解し易さを測る指標として、空気下において熱重量分析法を用いて測定した重量減少率がある。本発明で用いる樹脂（ａ）の重量減少率は、５００℃において５０ｗｔ％以上であることが好ましい。５０ｗｔ％以上であれば、レーザー光線の照射により樹脂を充分に分解させることができる。
【００２７】
また、溶融し易い樹脂としては、熱可塑性樹脂が好ましく、エラストマーであっても非エラストマーであっても構わない。
熱可塑性エラストマーとして特に限定するものではないが、スチレン系熱可塑性エラストマーであるＳＢＳ（ポリスチレン−ポリブタジエン−ポリスチレン）、ＳＩＳ（ポリスチレン−ポリイソプレン−ポリスチレン）、ＳＥＢＳ（ポリスチレン−ポリエチレン／ポリブチレン−ポリスチレン）、ＳＢＲ（スチレン−ブタジエンゴム）等、オレフィン系熱可塑性エラストマー、ウレタン系熱可塑性エラストマー、エステル系熱可塑性エラストマー、アミド系熱可塑性エラストマー、シリコーン系熱可塑性エラストマー等を挙げることができる。熱可塑性エラストマーは加熱することにより流動化するため、本発明の無機多孔質体（ｃ）と混合することが可能となる。熱可塑性エラストマーとは、加熱することにより流動し通常の熱可塑性プラスチック同様成形加工ができ、常温ではゴム弾性を示す材料である。分子構造としては、ポリエーテルあるいはゴム分子のようなソフトセグメントと、常温付近では加硫ゴムと同じく塑性変形を防止するハードセグメントからなり、ハードセグメントとしては凍結相、結晶相、水素結合、イオン架橋など種々のタイプが存在する。
【００２８】
印刷版の用途により、熱可塑性エラストマーの種類を選択できる。例えば、耐溶剤性が要求される分野では、ウレタン系、エステル系、アミド系、フッ素系熱可塑性エラストマーが好ましく、耐熱性が要求される分野では、ウレタン系、オレフィン系、エステル系、フッ素系熱可塑性エラストマーが好ましい。また、熱可塑性エラストマーの種類により、硬度を大きく変えることができる。通常の印刷版での用途では、ショアＡ硬度が２０〜７５度の領域、紙、フィルム、建築材料の表面凹凸パターンを形成するエンボス加工の用途では、比較的硬い材料が必要であり、ショアＤ硬度で、３０〜８０度の領域である。
非エラストマー性のものとして、特に限定するものではないが、ポリエステル樹脂、不飽和ポリエステル樹脂、ポリアミド樹脂、ポリアミドイミド樹脂、ポリウレタン樹脂、不飽和ポリウレタン樹脂、ポリスルホン樹脂、ポリエーテルスルホン樹脂、ポリイイミド樹脂、ポリカーボネート樹脂、全芳香族ポリエステル樹脂等を挙げることができる。
【００２９】
熱可塑性樹脂の軟化温度は、好ましくは５０℃以上５００℃以下、より好ましくは８０℃以上３５０℃以下、更に好ましい範囲は１００℃以上２５０℃以下である。軟化温度が５０℃以上であれば常温で固体として取り扱うことができ、シート状あるいは円筒状に加工したものを変形させずに取り扱うことができる。また軟化温度が５００℃以下である場合、シート状あるいは円筒状に加工する際に極めて高い温度に加熱する必要がなく、混合する他の化合物を変質、分解させずに済む。本発明の軟化温度の測定は、動的粘弾性測定装置を用い、室温から温度を上昇していった場合、粘性率が大きく変化する（粘性率曲線の傾きが変化する）最初の温度で定義する。
【００３０】
また、樹脂（ａ）は、溶剤可溶性樹脂であっても構わない。具体的には、ポリスルホン樹脂、ポリイミド樹脂、ポリエーテルスルホン樹脂、エポキシ樹脂、ビスマレイミド樹脂、ノボラック樹脂、アルキッド樹脂、ポリオレフィン樹脂、ポリエステル樹脂等を挙げることができる。
樹脂（ａ）は、通常反応性の高い重合性不飽和基を持たないものが多いが、分子鎖の末端あるいは側鎖に反応性の高い重合性不飽和基を有していても構わない。反応性の高い重合性不飽和基を有する樹脂（ａ）を用いた場合、極めて機械的強度の高い印刷原版を作製することができる。
【００３１】
特にポリウレタン系、ポリエステル系熱可塑性エラストマーでは、比較的簡単に分子内に反応性の高い重合性不飽和基を導入することが可能である。ここで言う分子内とは高分子主鎖の末端、高分子側鎖の末端や高分子主鎖中や側鎖中に直接、重合性不飽和基が付いている場合なども含まれる。例えば直接、重合性の不飽和基をその分子末端に導入したものを用いても良いが、別法として、水酸基、アミノ基、エポキシ基、カルボキシル基、酸無水物基、ケトン基、ヒドラジン残基、イソシアネート基、イソチオシアネート基、環状カーボネート基、エステル基などの反応性基を複数有する数千程度の分子量の上記成分の反応性基と結合しうる基を複数有する結合剤（例えば水酸基やアミノ基の場合のポリイソシアネートなど）を反応させ、分子量の調節、及び末端の結合性基への変換を行った後、この末端結合性基と反応する基と重合性不飽和基を有する有機化合物と反応させて末端に重合性不飽和基を導入する方法などの方法が好適にあげられる。
【００３２】
有機化合物（ｂ）は、ラジカル、または付加重合反応に関与する不飽和結合を有した化合物であり、樹脂（ａ）との希釈のし易さを考慮すると数平均分子量は１０００未満が好ましい。有機化合物（ｂ）は例えば、エチレン、プロピレン、スチレン、ジビニルベンゼン等のオレフィン類、アセチレン類、（メタ）アクリル酸及びその誘導体、ハロオレフィン類、アクリロニトリル等の不飽和ニトリル類、（メタ）アクリルアミド及びその誘導体、アリルアルコール、アリルイソシアネート等のアリル化合物、無水マレイン酸、マレイン酸、フマル酸等の不飽和ジカルボン酸及びその誘導体、酢酸ビニル類、Ｎ−ビニルピロリドン、Ｎ−ビニルカルバゾール、シアネートエステル類等があげられるが、その種類の豊富さ、価格等の観点から（メタ）アクリル酸及びその誘導体が好ましい例である。
【００３３】
該誘導体は、シクロアルキル−、ビシクロアルキル−、シクロアルケン−、ビシクロアルケン−などの脂環族、ベンジル−、フェニル−、フェノキシ−などの芳香族、アルキル−、ハロゲン化アルキル−、アルコキシアルキル−、ヒドロキシアルキル−、アミノアルキル−、テトラヒドロフルフリル−、アリル−、グリシジル−、アルキレングリコール−、ポリオキシアルキレングリコール−、（アルキル／アリルオキシ）ポリアルキレングリコール−やトリメチロールプロパン等の多価アルコールのエステルなどがあげられる。
【００３４】
本発明において、これら重合性の不飽和結合を有する有機化合物（ｂ）はその目的に応じて１種若しくは２種以上のものを選択できる。例えば印刷版として用いる場合、印刷インキの溶剤であるアルコールやエステル等の有機溶剤に対する膨潤を押さえるために用いる有機化合物として長鎖脂肪族、脂環族または芳香族の誘導体を少なくとも１種類以上有することが好ましい。
樹脂組成物より得られる印刷原版の機械強度を高めるためには、有機化合物（ｂ）としては脂環族または芳香族の誘導体を少なくとも１種類以上有することが好ましく、この場合、有機化合物（ｂ）の全体量の２０ｗｔ％以上であることが好ましく、更に好ましくは５０ｗｔ％以上である。
【００３５】
印刷版の反撥弾性を高めるため例えば特開平７−２３９５４８号に記載されているようなメタクリルモノマーを使用するとか、公知の印刷用感光性樹脂の技術知見等を利用して選択することができる。
無機多孔質体（ｃ）とは、粒子中に微小細孔を有する、あるいは微小な空隙を有する無機粒子であり、レーザー彫刻において多量に発生する粘稠性の液状カスを吸収除去するための添加剤であり、版面のタック防止効果も有する。本発明の無機多孔質体は粘稠な液状カスの吸収を目的として添加するものであり、数平均粒子径、比表面積、平均細孔径、細孔容積、灼熱減量がその性能に大きく影響する。
【００３６】
本発明は、レーザー照射により切断され易い樹脂を採用した場合は、それ故分子の切断時に多量に低分子のモノマー、オリゴマー類が発生するため、この粘稠性の液状カスを多孔質無機吸収剤を用いて除去することが有効であり好ましい。したがって、前述した通り粘稠性液状カスの吸収に用いる多孔質無機吸収剤の数平均粒子径、比表面積、平均細孔径、細孔容積、灼熱減量、給油量等の物性が極めて重要な要素となる。　無機多孔質体（ｃ）は、数平均粒径が０．１〜１００μｍであることが好ましい。この数平均粒子径の範囲のものを用いた場合、本発明の樹脂組成物より得られる原版をレーザーで彫刻する際に粉塵が舞うことなく、彫刻装置を汚染することもない。また、樹脂（ａ）及び有機化合物（ｂ）との混合を行う際に粘度の上昇、気泡の巻き込み、粉塵の大量発生等の不都合を生じることもない。また、レーザー彫刻した際レリーフ画像を設計通り形成でき、印刷物の精細さを確保することができる。より好ましい平均粒子径の範囲は、０．５〜２０μｍであり、更に好ましい範囲は３〜１０μｍである。無機多孔質体（ｃ）の平均粒子径は、レーザー散乱式粒子径分布測定装置（堀場製作所社製、商標「ＬＡ９１０」）を用いて測定した値である。
【００３７】
無機多孔質体（ｃ）の比表面積の範囲は、好ましくは１０ｍ２／ｇ以上１５００ｍ２／ｇ以下、より好ましい範囲は、１００ｍ２／ｇ以上８００ｍ２／ｇ以下である。比表面積が１０ｍ２／ｇ以上である場合、レーザー彫刻時の液状カスの除去が充分となり、また、１５００ｍ２／ｇ以下であれば、感光性樹脂組成物の粘度上昇を抑え、また、チキソトロピー性を抑えることができる。本発明の比表面積は、−１９６℃における窒素の吸着等温線からＢＥＴ式に基づいて求められる。
【００３８】
無機多孔質体（ｃ）の平均細孔径は、レーザー彫刻時に発生する液状カスの吸収量に極めて大きく影響を及ぼす。平均細孔径の好ましい範囲は、１ｎｍ以上１０００ｎｍ以下、より好ましくは２ｎｍ以上２００ｎｍ以下、更に好ましくは２ｎｍ以上５０ｎｍ以下である。平均細孔径が１ｎｍ以上であれば、レーザー彫刻時に発生する液状カスの吸収性が確保でき、１０００ｎｍ以下である場合、粒子の比表面積が大きく液状カスの吸収量を十分に確保できる。平均細孔径が１ｎｍ未満の場合、液状カスの吸収量が少ない理由については明確になっていないが、液状カスが粘稠性であるため、ミクロ孔に入り難く吸収量が少ないためではないかと推定している。平均細孔径は、窒素吸着法を用いて測定した値である。平均細孔径が２〜５０ｎｍのものは特にメソ孔と呼ばれ、メソ孔を有する多孔質粒子が液状カスを吸収する能力が極めて高い。本発明の細孔径分布は、−１９６℃における窒素の吸着等温線から求められる。
【００３９】
無機多孔質体（ｃ）の細孔容積は、好ましくは０．１ｍｌ／ｇ以上１０ｍｌ／ｇ以下、より好ましくは０．２ｍｌ／ｇ以上５ｍｌ／ｇ以下である。細孔容積が０．１ｍ／ｇ以上の場合、粘稠性液状カスの吸収量は十分であり、また１０ｍｌ／ｇ以下の場合、粒子の機械的強度を確保することができる。本発明において細孔容積の測定には、窒素吸着法を用いる。本発明の細孔容積は、−１９６℃における窒素の吸着等温線から求められる。
【００４０】
液状カス吸着量を評価する指標として、吸油量がある。これは、無機多孔質体１００ｇが吸収する油の量で定義する。本発明で用いる無機多孔質体の吸油量の好ましい範囲は、１０ｍｌ／１００ｇ以上２０００ｍｌ／１００ｇ以下、より好ましくは５０ｍｌ／１００ｇ以上１０００ｍｌ／１００ｇ以下である。吸油量が１０ｍｌ／１００ｇ以上であれば、レーザー彫刻時に発生する液状カスの除去が十分であり、また２０００ｍｌ／１００ｇ以下であれば、無機多孔質体の機械的強度を十分に確保できる。吸油量の測定は、ＪＩＳ−Ｋ５１０１にて行った。
【００４１】
無機多孔質体（ｃ）は、特に赤外線波長領域のレーザー光照射により変形あるいは溶融せずに多孔質性を保持することが好ましい。９５０℃において２時間処理した場合の灼熱減量が、１５ｗｔ％以下、好ましくは１０ｗｔ％以下であることが望ましい。
無機多孔質体の粒子形状は特に限定するものではなく、球状、扁平状、針状、無定形、あるいは表面に突起のある粒子などを使用することができる。また、粒子の内部が空洞になっている粒子、シリカスポンジ等の均一な細孔径を有する球状顆粒体などを使用することも可能である。特に限定するものではないが、例えば、多孔質シリカ、メソポーラスシリカ、シリカ−ジルコニア多孔質ゲル、ポーラスアルミナ、多孔質ガラス等を挙げることができる。また、層状粘土化合物などのように、層間に数ｎｍ〜１００ｎｍの空隙が存在するものについては、細孔径を定義できないため、本発明においては層間に存在する空隙の間隔を細孔径と定義する。
【００４２】
更にこれらの細孔あるいは空隙にレーザー光の波長の光を吸収する顔料、染料等の有機色素を取り込ませることもできる。
また、無機多孔質体の表面をシランカップリング剤、チタンカップリング剤、その他の有機化合物で被覆し表面改質処理を行い、より親水性化あるいは疎水性化した粒子を用いることもできる。
本発明において、これらの無機多孔質体（ｃ）は１種類もしくは２種類以上のものを選択でき、無機多孔質体（ｃ）を添加することによりレーザー彫刻時の液状カスの発生抑制、及びレリーフ印刷版のタック防止等の改良が有効に行われる。
【００４３】
本発明で用いる感光性樹脂組成物における樹脂（ａ）、有機化合物（ｂ）、及び無機多孔質体（ｃ）の割合は、通常、樹脂（ａ）１００重量部に対して、有機化合物（ｂ）は５〜２００重量部が好ましく、２０〜１００重量部の範囲がより好ましい。又、無機多孔質体（ｃ）は１〜１００重量部が好ましく、２〜５０重量部の範囲がより好ましい。更に好ましい範囲は、２〜２０重量部である。
有機化合物（ｂ）の割合が、上記の範囲であれば、得られる印刷版などの硬度と引張強伸度のバランスがとりやすい。また、架橋反応での収縮も小さく、厚み精度を確保できる。
【００４４】
又、無機多孔質体（ｃ）の量が上記の範囲であれば、版面のタック防止効果、及びレーザー彫刻した際に、彫刻液状カスの発生を抑制するなどの効果が十分発揮される。また、透明性が損なわれることなく、また、特にフレキソ版として利用する際の硬度として適する。光、特に紫外線を用いて感光性樹脂組成物を硬化させレーザー彫刻印刷原版を作製する場合、光線透過性が架橋反応に影響する。したがって、用いる無機多孔質体の屈折率が感光性樹脂組成物の屈折率に近いものを用いることが有効である。
【００４５】
感光性樹脂組成物中に無機多孔質体を混合する方法として、熱可塑性樹脂を加熱して流動化させた状態で直接無機多孔質体（ｃ）を添加する方法、あるいは熱可塑性樹脂と光重合性有機化合物（ｂ）を最初に混錬した中に無機多孔質体（ｃ）を添加する方法のいずれでも構わない。ただし、特に分子量の低い光重合性有機物（ｂ）に直接、無機多孔質体（ｃ）を混合する方法は避けることが好ましい。すなわち、この第三の方法を用いた場合、無機多孔質体のカス吸収性能を低下させることがある。この理由は明確ではないが、無機多孔質体粒子中の細孔あるいは空隙に低粘度の有機化合物が侵入し、印刷原版を作製する際の露光工程において、細孔内の重合性有機物（ｂ）が硬化し細孔あるいは空隙を埋めてしまうためではないかと推定している。
【００４６】
本発明の感光性樹脂組成物を光もしくは電子線の照射により架橋して印刷版などとしての物性を発現させるが、その際に重合開始剤を添加することができる。重合開始剤は一般に使用されているものから選択でき、例えば高分子学会編「高分子データ・ハンドブック−基礎編」１９８６年培風館発行、にラジカル重合、カチオン重合、アニオン重合の開始剤が例示されている。また、光重合開始剤を用いて光重合により架橋を行なうことは、本発明の樹脂組成物の貯蔵安定性を保ちながら、生産性良く印刷原版を生産出来る方法として有用であり、その際に用いる開始剤も公知のものが使用できるが、例えばベンゾイン、ベンゾインエチルエーテル等のベンゾインアルキルエーテル類、２−ヒドロキシ−２−メチルプロピオフェノン、４‘−イソプロピル−２−ヒドロキシ−２−メチルプロピオフェノン、２、２−ジメトキシ−２−フェニルアセトフェノン、ジエトキシアセトフェノンなどのアセトフェノン類；１−ヒドロキシシクロヘキシルフェニルケトン、２−メチル−１−［４−（メチルチオ）フェニル］−２−モルフォリノ−プロパン−１−オン、フェニルグリオキシル酸メチル、ベンゾフェノン、ベンジル、ジアセチル、ジフェニルスルフィド、エオシン、チオニン、アントラキノン類等の光ラジカル重合開始剤のほか、光を吸収して酸を発生する芳香族ジアゾニウム塩、芳香族ヨードニウム塩、芳香族スルホニウム塩等の光カチオン重合開始剤あるいは光を吸収して塩基を発生する重合開始剤などが挙げられる。重合開始剤の添加量は通常樹脂（ａ）と有機化合物（ｂ）の合計量の０．０１〜１０ｗｔ％範囲が好ましい。
【００４７】
その他、樹脂組成物には用途や目的に応じて重合禁止剤、紫外線吸収剤、染料、顔料、滑剤、界面活性剤、可塑剤、香料などを添加することができる。
樹脂組成物をシート状、もしくは円筒状に成形する方法は、既存の樹脂の成形方法を用いることができる。例えば、注型法、ポンプや押し出し機等の機械で樹脂をノズルやダイスから押し出し、ブレードで厚みを合わせる、ロールによりカレンダー加工して厚みを合わせる方法等が例示できる。その際、樹脂の性能を落とさない範囲で加熱しながら成形を行なうことも可能である。
【００４８】
また、必要に応じて圧延処理、研削処理などをほどこしても良い。通常はＰＥＴやニッケルなどの素材からなるバックフィルムといわれる下敷きの上に成形される場合が多いが、直接印刷機のシリンダー上に成形する場合などもありうる。バックフィルムの役割は、印刷原版の寸法安定性を確保することである。したがって、寸法安定性の高いものを選択する必要がある。線熱膨張係数を用いて評価すると、好ましい材料の上限値は１００ｐｐｍ／℃以下、更に好ましくは７０ｐｐｍ／℃以下である。材料の具体例としては、ポリエステル樹脂、ポリイミド樹脂、ポリアミド樹脂、ポリアミドイミド樹脂、ポリエーテルイミド樹脂、ポリビスマレイミド樹脂、ポリスルホン樹脂、ポリカーボネート樹脂、ポリフェニレンエーテル樹脂、ポリフェニレンチオエーテル樹脂、ポリエーテルスルホン樹脂、全芳香族ポリエステル樹脂からなる液晶樹脂、全芳香族ポリアミド樹脂、エポキシ樹脂などを挙げることができる。また、これらの樹脂を積層して用いることもできる。例えば、厚み４．５μｍの全芳香族ポリアミドフィルムの両面に厚み５０μｍのポリエチレンテレフタレートの層を積層したシート等でもよい。
【００４９】
また、バックフィルムの線熱膨張係数を小さくする方法として、充填剤を添加する方法、全芳香族ポリアミド等のメッシュ状クロス、ガラスクロスなどに樹脂を含浸あるいは被覆する方法などを挙げることができる。充填剤としては、通常用いられる有機系微粒子、金属酸化物あるいは金属等の無機系微粒子、有機・無機複合微粒子など用いることができる。また、多孔質微粒子、内部に空洞を有する微粒子、マイクロカプセル粒子、低分子化合物が内部にインターカレーションする層状化合物粒子を用いることもできる。特に、アルミナ、シリカ、酸化チタン、ゼオライト等の金属酸化物微粒子、ポリスチレン・ポリブタジエン共重合体からなるラテックス微粒子、高結晶性セルロース等の天然物系の有機系微粒子等が有用である。
【００５０】
本発明で用いるバックフィルムの表面に物理的、化学的処理を行うことにより、感光性樹脂組成物層あるいは接着剤層との接着性を向上させることができる。物理的処理方法としては、サンドブラスト法、微粒子を含有した液体を噴射するウエットブラスト法、コロナ放電処理法、プラズマ処理法、紫外線あるいは真空紫外線照射法などを挙げることができる。また、化学的処理方法としては、強酸・強アルカリ処理法、酸化剤処理法、カップリング剤処理法などである。
【００５１】
成形された感光性樹脂組成物は光もしくは電子線の照射により架橋せしめ、印刷原版を形成する。また、成型しながら光もしくは電子線の照射により架橋させることもできる。その中でも光を使って架橋させる方法は、装置が簡便で厚み精度が高くできるなどの利点を有し好適である。硬化に用いられる光源としては高圧水銀灯、超高圧水銀灯、紫外線蛍光灯、カーボンアーク灯、キセノンランプ等が挙げられ、その他公知の方法で硬化を行うことができる。硬化に用いる光源は、１種類でも構わないが、波長の異なる２種類以上の光源を用いて硬化させることにより、樹脂の硬化性が向上することがあるので、２種類以上の光源を用いることも差し支えない。
【００５２】
レーザー彫刻に用いる原版の厚みは、その使用目的に応じて任意に設定して構わないが、印刷版として用いる場合には、一般的に０．１〜７ｍｍが好ましい。場合によっては、組成の異なる材料を複数積層していても構わない。
レーザー彫刻においては、形成したい画像をデジタル型のデータとしてコンピューターを利用してレーザー装置を操作し、原版上にレリーフ画像を作成する。レーザー彫刻に用いるレーザーは、原版が吸収を有する波長を含むものであればどのようなものを用いてもよいが、彫刻を高速度で行なうためには出力の高いものが望ましく、炭酸ガスレーザーやＹＡＧレーザー、半導体レーザー等の赤外線あるいは赤外線放出固体レーザーが好ましいものの一つである。また、紫外線領域に発振波長を有する紫外線レーザー、例えばエキシマレーザー、第３あるいは第４高調波へ波長変換したＹＡＧレーザー、銅蒸気レーザー等は、有機分子の結合を切断するアブレージョン加工が可能であり、微細加工に適する。また、レーザーは連続照射でも、パルス照射でも良い。一般には樹脂は炭酸ガスレーザーの１０μｍ近傍に吸収を持つため、特にレーザー光の吸収を助けるような成分の添加は必須ではないが、ＹＡＧレーザーは１．０６μｍ近傍の波長であり、この波長の吸収を有するものはあまり無い。その場合、これの吸収を助ける成分である、染料、顔料の添加が必要となる。このような染料の例としては、ポリ（置換）フタロシアニン化合物および金属含有フタロシアニン化合物、；シアニン化合物；スクアリリウム染料；カルコゲノピリロアリリデン染料；クロロニウム染料；金属チオレート染料；ビス（カルコゲノピリロ）ポリメチン染料；オキシインドリジン染料；ビス（アミノアリール）ポリメチン染料；メロシアニン染料；及びキノイド染料などが挙げられる。顔料の例としてはカーボンブラック、グラファイト、亜クロム酸銅、酸化クロム、コバルトクロームアルミネート、酸化鉄等の暗色の無機顔料や鉄、アルミニウム、銅、亜鉛のような金属粉およびこれら金属にＳｉ、Ｍｇ、Ｐ、Ｃｏ、Ｎｉ、Ｙ等をドープしたもの等が挙げられる。これら染料、顔料は単独で使用しても良いし、複数を組み合わせて使用しても良いし、複層構造にするなどのあらゆる形態で組み合わせても良い。ただし、本発明では感光性樹脂組成物を光で硬化させた硬化物をレーザーで彫刻するため、光硬化時に光線透過性を低下させ、硬化性を低下させる顔料の添加は低い濃度に抑える必要がある。特に、カーボンブラック等の黒色顔料は光線透過性を低下させるので、１ｗｔ％以下の濃度が好ましい。
【００５３】
以下、本発明を実施例に基づいて説明するが、本発明はこれらによって制限されるものではない。
実施例及び比較例中、レーザー彫刻は炭酸ガスレーザー彫刻機（ＢＡＡＳＥＬ社製、商標「ＴＹＰ　ＳＴＡＭＰＬＡＳ　ＳＮ　０９」）を用いて行い、彫刻のパターンは、網点、５００μｍ幅の凸線による線画、及び、５００μｍ幅の白抜き線を含むパターンを作成して実施した。彫刻深さは０．５５ｍｍとした。
【００５４】
【実施例１〜７、比較例１〜５】
温度計、攪拌機、還流器を備えた１Ｌのセパラブルフラスコに旭化成株式会社製ポリカーボネートジオールである、商標「ＰＣＤＬ　Ｌ４６７２」（数平均分子量１９９０、ＯＨ価５６．４）４４７．２４ｇとトリレンジイソシアナート３０．８３ｇを加え８０℃に加温下に約３時間反応させた後、２−メタクリロイルオキシイソシアネート１４．８３ｇを添加し、さらに約３時間反応させて、末端がメタアクリル基（分子内の重合性不飽和基が１分子あたり平均約２個）である数平均分子量約１００００の樹脂（ア）を製造した。
【００５５】
樹脂（ａ）として上記の樹脂（ア）１００重量部、有機化合物（ｂ）としてベンジルメタクリレート（略してＢＺＭＡ、分子量１７６）２５重量、シクロヘキシルメタクリレート（略してＣＨＭＡ、分子量１６７）１９重量部、ブトキシジエチレングリコールメタクリレート（略してＢＤＥＧＭＡ、分子量２３０）６重量部、無機多孔質体（ｃ）として富士シリシア化学株式会社製、多孔質性微粉末シリカである、商標「サイロスフェアＣ−１５０４」（以下略してＣ−１５０４、数平均粒子径４．５μｍ、比表面積５２０ｍ２／ｇ、平均細孔径１２ｎｍ、細孔容積１．５ｍｌ／ｇ、灼熱減量２．５ｗｔ％、吸油量２９０ｍｌ／１００ｇ）５重量部、光重合開始剤として２，２−ジメトキシ−２−フェニルアセトフェノン０．６重量部、その他添加剤として２，６−ジ−ｔ−ブチルアセトフェノン０．５重量部を加えて樹脂組成物を作成した。これらをＰＥＴフィルム上に厚さ２．８ｍｍのシート状に成形したのち、旭化成株式会社製ＡＬＦ型２１３Ｅ露光機を用い、真空の条件下レリーフ面　２０００ｍＪ／ｃｍ２、バック面１０００ｍＪ／ｃｍ２の条件で１０分間露光し、印刷原版を作製した。
【００５６】
これらをＢＡＡＳＥＬ社製のレーザー彫刻機をもちいて、パターンの彫刻を行なったところ、印刷版表面には、粉末状および粘稠性液状彫刻カスが観察された。
本実施例で用いている有機化合物（ｂ）の内、脂環族および芳香族の誘導体は、ＢＺＭＡ、ＣＨＭＡである。
表１に示す組成の洗浄剤を調合し、これを水で１０倍に希釈したものを洗浄液として用いた。
【００５７】
前記レーザー彫刻された彫刻カスの付着した印刷板の表面を、洗浄剤を染み込ませた歯ブラシを用いて版表面を１０回擦り、その後、水を用いて彫刻カスおよび洗浄剤を洗い落とし、彫刻カスの残存する状況から洗浄性を評価した。液状カスが残存し易い部位は網点部であり、液状カスが残存しているとパターンがカスで埋まった状態となる。したがって、顕微鏡を用いて明視野像を観察することにより、網点パターンの深さを測定することにより液状カスの洗浄性を評価した。洗浄性評価には、深度顕微鏡（オリンパス光学社製、商標「ＳＴＭ−ＵＭ」）を用いて２００倍の倍率で観察した。また、粉末状カスが残存し易い部位は、線状の凹パターンである白抜き線のエッジ部であり、粉末状カスが融着したような状態で観察される。粉末状カスの洗浄性評価も、前記顕微鏡を用いて実施した。
【００５８】
＜液状カス洗浄性評価基準＞
○：網点部（８０ｌｐｉ（Ｌｉｎｅ　ｐｅｒ　ｉｎｃｈ）１０％）にカスが残らない（パターンの深さが設計値通り）
△：網点部（８０ｌｐｉ（Ｌｉｎｅ　ｐｅｒ　ｉｎｃｈ）１０％）にカスが少量残る（パターンの深さが設計値の９０％以下６０％以上）
×：網点部（８０ｌｐｉ（Ｌｉｎｅ　ｐｅｒ　ｉｎｃｈ）１０％）にカスが多量に残る（パターンの深さが設計値の６０％未満）
【００５９】
＜粉末状カス洗浄性評価基準＞
○：５００μｍ幅の白抜き線エッジ部にカスが残らない
△：５００μｍ幅の白抜き線エッジ部にカスが少量残る
×：５００μｍ幅の白抜き線エッジ部にカスが多量に残る
【００６０】
＜パターンへのダメージ評価＞
○：網点部（８０ｌｐｉ（Ｌｉｎｅ　ｐｅｒ　ｉｎｃｈ）１０％）が欠けが発生していない
△：網点部（８０ｌｐｉ（Ｌｉｎｅ　ｐｅｒ　ｉｎｃｈ）１０％）の欠けた箇所があり、発生率が１０％未満
×：網点部（８０ｌｐｉ（Ｌｉｎｅ　ｐｅｒ　ｉｎｃｈ）１０％）の欠けた箇所があり、発生率が１０％以上
【００６１】
【表１】
2004144868.tif 000004
【００６２】
注）上記洗浄剤組成を１０倍に水で希釈して洗浄性評価およびパターンへのダメージ評価を行った。表中、ＰＯＥはポリオキシエチレンを表す。
【００６３】
【実施例８】
樹脂（ａ）として、旭化成株式会社製スチレンブタジエン共重合体、商標「タフプレンＡ」（以下略してＳＢＳ）を用い、加圧ニーダーを用いて混錬する以外、実施例１と同様にして印刷原版を作製した。
実施例１と同じ方法により、彫刻カスの除去の状態を評価した。表面に存在していた彫刻カスを除去することができた。また、網点部にも液状彫刻カスの残存は見られず、５００μｍ幅の白抜き線のエッジ部には粉末状カスが若干観察された。網点部のパターンに欠けなどは見られなかった。
【００６４】
本発明の実施例で用いるＳＢＳの数平均分子量はＧＰＣを用いて測定したところ、７．７万であった。またＳＢＳの軟化温度は、１３０℃であった。軟化温度の測定には、レオメトリックス・サイエンティフィック・エフ・イー社製の粘弾性測定装置、回転型のレオメーターを用いて測定した。測定周波数は１０ｒａｄ／秒、昇温速度は１０℃／分で室温から加熱を開始し、最初に粘性率が大きく低下する温度を軟化点として求めた。
【００６５】
【比較例６】
印刷原版として、天然ゴム版（厚さ３ｍｍ）を使用する以外、実施例１と同じ方法により、彫刻カスの除去の状態を評価した。その結果、５００μｍ幅の白抜き線エッジ部には、融着したような粉末状のカスが多量に観察された。また、網点部パターンの間にカスが埋め込まれたような状態の部分も見られた（前記評価基準では、×に相当する）。
【００６６】
【発明の効果】
本発明により、直接レーザー彫刻してレリーフ画像を制作する際に発生し、版表面に残存する粉末状あるいは粘稠性液状彫刻カスを容易に除去できる印刷版の製造方法およびレーザー彫刻カスの除去方法を提供することができた。